Composition d’alliage de cuivre de composition massique Cu comp (Al 2 O 3 ) a Zr b Cr c dans laquelle, en pourcentage massique : 1,5% ≤ a ≤ 5%, 0,01% ≤ b ≤ 5%, 0% ≤ c ≤ 5%, le complément étant constitué de cuivre et d’impuretés inévitables. Composition d’alliage de cuivre selon la revendication 1, se présentant sous la forme d’une poudre. Composition d’alliage de cuivre selon la revendication 1, se présentant sous la forme d’un solide, en particulier sous la forme d’un fil ou d’une plaque. Procédé de fabrication d’une composition d’alliage de cuivre selon l’une quelconque des revendications 1 à 3, le procédé comprenant les étapes de : fourniture d’un ou plusieurs matériaux précurseurs comprenant du cuivre, de l’alumine, du zirconium et optionnellement du chrome ; combinaison des matériaux précurseurs pour former la composition d’alliage. Procédé de fabrication selon la revendication 4, dans lequel les matériaux précurseurs sont fournis sous forme de poudres de précurseur d’alliage, et l’étape de combinaison comprend un mélange mécanique des poudres de précurseur d’alliage pour obtenir la composition d’alliage de cuivre sous la forme d’une poudre. Procédé de fabrication selon la revendication 5, dans lequel les poudres de précurseurs d’alliage présentent chacune une granulométrie comprise entre 1 μm et 100 μm. Procédé de fabrication selon la revendication 5 ou 6, dans lequel les matériaux précurseurs sont fournis sous la forme de solides, l’étape de combinaison des matériaux précurseurs comprenant un broyage des dits solides. Procédé de fabrication selon l’une quelconque des revendications 4 à 7, dans laquelle l’étape de combinaison des matériaux précurseurs comprend une étape de fusion d’un mélange des matériaux précurseurs, et une étape d’atomisation sous gaz neutre du mélange fondu sous forme de particules de poudre pour obtenir la composition d’alliage de cuivre sous forme de poudre. Procédé de fabrication d’une pièce en alliage de cuivre par fabrication additive au moyen d’une composition d’alliage de cuivre selon l’une quelconque des revendications 1 à 3. Procédé de fabrication selon la revendication 9, dans lequel la composition d’alliage de cuivre se présente sous la forme de poudre et la fabrication additive est réalisée par fusion ou frittage de particules de la composition d’alliage de cuivre sous forme de poudre, au moyen d'un faisceau à haute densité d’énergie, notamment un faisceau laser à haute densité d’énergie. Procédé de fabrication selon la revendication 10, dans lequel la fabrication additive comprend la mise en œuvre, sur la composition d’alliage de cuivre, d’au moins une technique de fabrication additive choisie parmi la technique de projection laser, la technique de fusion sélective par laser, la technique de frittage sélectif par laser, la fusion par faisceau d’électrons Procédé de fabrication selon l’une quelconque des revendications 9 à 11, comprenant la fourniture de la composition d’alliage de cuivre sous forme de poudre et la mise en œuvre de la succession des étapes (b) à (d) suivantes : (b) chauffage, au moyen du faisceau à haute densité d’énergie, d’une partie de la composition d’alliage de cuivre sous forme de poudre, (c) retrait du faisceau à haute densité d’énergie de la partie de composition d’alliage de cuivre, (d) refroidissement de la partie de la composition d’alliage de cuivre. Procédé de fabrication selon la revendication 12, comprenant en outre, avant l’étape (b), une étape (a) de dépôt d’une couche de la composition d’alliage de cuivre sous forme de poudre sur un support, et en ce que l’étape (b) de chauffage de la partie de la composition d’alliage sous forme de poudre est mise en œuvre en dirigeant le faisceau à haute densité d’énergie sur une région de la couche de composition d’alliage de cuivre sous forme de poudre déposée formant ladite partie de composition d’alliage de cuivre sous forme de poudre. Procédé de fabrication selon la revendication 12 ou 13, dans lequel le refroidissement de la partie de la composition d’alliage de cuivre survient en conséquence de l’étape (c) de retrait du faisceau à haute densité d’énergie. Procédé de fabrication selon l’une quelconque des revendications 12 à 14, dans lequel les étapes (b) à (d) sont mises en œuvre dans une enceinte fermée chauffée et/ou sous atmosphère protectrice d’un gaz inerte, notamment d’argon, le pourcentage massique d’oxygène dans ladite atmosphère étant inférieur à 10.000 ppm. Procédé de fabrication selon l’une quelconque des revendications 12 à 15, dans lequel l’étape de fourniture de la poudre d’alliage comprend la mise en œuvre du procédé de fabrication d’une composition d’alliage de cuivre selon l’une quelconque des revendications 4 à 8. Procédé de fabrication selon la revendication 9, dans lequel la fabrication additive comprend la mise en œuvre d’un dépôt de matière sous forme solide à partir de la composition d’alliage de cuivre sous forme solide, en particulier une fabrication additive arc-fil. Pièce en alliage de cuivre obtenue par un procédé de fabrication selon l’une quelconque des revendications 9 à 16, ledit alliage de cuivre ayant la composition massique Cu comp (Al 2 O 3 ) a Zr b Cr c dans laquelle, en pourcentage massique : 1,5% ≤ a ≤ 5%, 0,01% ≤ b ≤ 5%, 0% ≤ c ≤ 5%, le complément étant constitué de cuivre et d’impuretés inévitables.